(57)【特許請求の範囲】
【請求項１】
粒径７５μｍ未満の微粒の含有量が３５質量％以下であり、粒径１ｍｍ以上１０ｍｍ未満の粗粒の含有量が５０質量％以上であり、粒径７５μｍ以上１ｍｍ未満の中粒の含有量が１０質量％以上３０質量％以下の耐火性粉体、結合剤、及び分散剤を含む粉体組成物を準備する工程と、容器、この容器中心の鉛直軸まわりに回転する螺旋状の内側攪拌子、及びこの内側攪拌子と同軸に容器内面に沿って回転する外側攪拌子を備えたミキサーを用いて、前記粉体組成物を外かけ６質量％以下の施工水と共に混練することにより、テーブルに置かれたＪＩＳ‐Ｒ２５２１に規定するフローコーンに充填し、フローコーンを上方に抜き取ってテーブルに３Ｇの振動を３０秒間付与した場合の拡がり直径Ｄが１５０ｍｍ以上、かつその拡がり領域の中央の厚みが３０ｍｍ以下である流動性を示すキャスタブル耐火物と成す工程とを有するキャスタブル耐火物の製造方法。
【発明の詳細な説明】
【技術分野】
【０００１】
本発明は、耐火性粉体、結合剤、及び分散剤を含む粉体組成物に、施工水を加えて混練して成るキャスタブル耐火物の製造方法に関する。
【背景技術】
【０００２】
キャスタブル耐火物は、耐火性粉体、結合剤、及び分散剤を含む粉体組成物に、施工水を加えて混練して成る泥しょう物であり、例えば、溶融金属容器の内面と型枠との間に流し込み施工される。流し込み施工の際、充填を促進するためにキャスタブル耐火物に振動を与える場合がある。流し込まれて得られた施工体が、養生、脱枠、及び乾燥を経て溶融金属容器の内張りと成る。
【０００３】
キャスタブル耐火物の流し込み施工のし易さを示す指標の一つであるＪＩＳ‐Ｒ２５２１に規定のフロー値は、施工水の添加量を増す程向上する。一方、得られる内張りの耐食性は、施工水の添加量が多い程低下する。そこで、出来るだけ少ない施工水で所望のフロー値を達成できる混練技術が望まれる。
【０００４】
特許文献１及び２は、少ない施工水で所望のフロー値を達成するために、内外二重攪拌子構造をもつ特殊ミキサーの使用を提案している。
【０００５】
図６に、特許文献１及び２に開示されたミキサーを再現する。このミキサー１０は、逆円錐台形状の容器１と、この容器１中心の鉛直軸まわりに回転する螺旋状の内側攪拌子２と、この内側攪拌子２と同軸に容器１内面に沿って回転する外側攪拌子３とを備える。外側攪拌子３は、アーム６にスクレイパー機能をもつ板状部材が取り付けられて成る。
【０００６】
容器１内の被混練物は、内側攪拌子２によって容器１の下部中央から上方に掻き揚げられ、遠心力によって容器１内面に投射される。投射された被混練物は、外側攪拌子３によって剥ぎ取られ、下方に押し込まれる。容器１の下方に押し込まれた被混練物は、再び内側攪拌子２によって掻き揚げられ、同じ動作を繰り返す。
【０００７】
このミキサーによると、被混練物の掻き揚げや遠心投射を伴うため、ターボミキサー等の一般的な平型ミキサーに比べて、被混練物にあらゆる方向から大きなせん断力及び動圧を与えることができ、施工水を強い力で粉体組成物中に押し込むことができる。即ち、図６のミキサーは、一般の平型ミキサーに比べて混練能力が高いため、少量の施工水でも高い流動性を得ることができる。
【０００８】
ところで、特許文献１及び２は、キャスタブル耐火物の粒度構成を緻密化したことに伴う混練の困難さを解消することを目的としている。即ち、特許文献１及び２で混練の対象としているのは、超微粉を多用し、しかも耐火性粉体に占める粒径１ｍｍ以上の粗粒の割合が高々４０質量％程度と少ない緻密な粒度構成をもつキャスタブル耐火物である（特許文献１の段落００４６参照）。
【０００９】
しかし、キャスタブル耐火物の粒度構成の緻密化は、耐食性の向上に寄与する反面、内張りの過焼結ひいては耐熱的スポーリング性の低下をもたらす原因ともなる。内張りに熱的スポーリングが発生すると、溶損による寿命の到来をまたずして、内張りの張替えが必要となる。
【００１０】
そこで、耐熱的スポーリング性が特に重視される用途においては、耐火性粉体を意図的に粗く粒度構成することが望まれる。粗く粒度構成すると、熱応力を緩和する気孔の存在を内張りの組織内に増やすことができるため、耐熱的スポーリング性が向上する。耐熱的スポーリング性を重視する場合の具体的な粒度構成の検討は、下記特許文献３及び４においてなされている。
【００１１】
特許文献３は、耐熱的スポーリング性を高めるために、耐火性粉体に占める粒径７５μｍ未満の微粒の割合を３５質量％未満に抑えることを提案している（特許文献３の段落００２８参照）。
【００１２】
特許文献４も同様に、耐火性粉体に占める微粒の割合を３５質量％未満に抑えたキャスタブル耐火物を開示している（特許文献４の表２参照）。また、特許文献４においては、耐火性粉体中に粗粒を最大で４８質量％と多く配合している（特許文献４の請求項１参照）。
【００１３】
なお、このように微粒の割合を抑え、粗粒の割合を高めることで、粗く粒度構成したキャスタブル耐火物の混練には、図６に示す特殊ミキサーの使用は不要であり、例えばターボミキサー等の通常の平型ミキサーで充分と考えられている。
【００１４】
即ち、微粒を多く含む場合に限り、多くの微粒を分散させることが困難で施工水が増大しがちであるため、上記特殊ミキサーの使用が求められる（特許文献１の段落０００８参照）。微粒が少なく、粗粒が多い場合は、微粒の分散が容易であるため、あえて混練能力の高い特殊ミキサーを使用する必要性はないと考えられている。
【先行技術文献】
【特許文献】
【００１５】
【特許文献１】特開２００８−１７３８６１号公報
【特許文献２】特開２００７−１４５７０６号公報
【特許文献３】特開２００９−９１２０４号公報
【特許文献４】特開平１１−１９９３３６号公報
【発明の概要】
【発明が解決しようとする課題】
【００１６】
耐熱的スポーリング性のさらなる向上を図るためには、キャスタブル耐火物の粒度構成をさらに粗くすることが必要である。しかし、キャスタブル耐火物の粒度構成が粗すぎると、流し込み施工時に振動を与えた場合に、粗粒と微粒あるいは耐火性粉体と施工水が分離しやすくなる。キャスタブル耐火物に分離が生じると、得られる内張りの組織が不均一となる。また、分離した微粒及び施工水が型枠から流出することで、型枠内の組織が粗雑化する問題が生じやすい。この結果、充分な耐食性が得られない。
【００１７】
従来は、特許文献４に開示されるように、耐火性粉体に占める微粒の割合を３５質量％未満に抑えた場合、耐火性粉体に占める粗粒の割合が５０質量％以上だと分離が生じるため好ましくなく、耐火性粉体に占める粗粒の割合は４８質量％以下に抑えることが必要と考えられている（特許文献４の請求項１、段落００２４、及び００２５参照）。
【００１８】
施工水を減らせば、分離の問題を緩和しうるが、粗く粒度構成した場合は、施工水を減らすとキャスタブル耐火物がざくざくした性状となりがちであり、たとえ振動を与えても流れにくくなるため流し込み施工ができないか、又は流し込み施工できたとしても、未充填部、即ち空隙が多く残りやすい。この結果、得られる内張りの耐食性が著しく低下する。以上の次第で、内張りの耐熱的スポーリング性の向上に限界が生じていた。
【００１９】
本発明の目的は、耐熱的スポーリング性と耐食性とを兼ね備えたキャスタブル耐火物の製造方法を提供することである。本発明の他の目的は、従来よりも粗く粒度構成されているにも関らず、支障なく流し込み施工することができるキャスタブル耐火物の製造方法を提供することである。
【課題を解決するための手段】
【００２０】
粗く粒度構成し、施工水を低減したキャスタブル耐火物は、たとえ微粒と分散剤とを含んでいても、殆ど自己流動性を示さない。このため、ＪＩＳ‐Ｒ２５２１に規定のフロー値によっては、その流れやすさを適切に評価することができない。ＪＩＳ‐Ｒ２５２１では、キャスタブル耐火物を、底面半径１００ｍｍ、上面半径７０ｍｍ、高さ６０ｍｍで上下端が開口したフローコーン（以下、ＪＩＳコーンという。）に充填し、ＪＩＳコーンを上方に抜き取って、テーブルに１５回の落下衝撃を付与した場合の、キャスタブル耐火物の拡がり直径をフロー値とするが、キャスタブル耐火物が自己流動性を殆どもたない場合、落下衝撃を付与してもキャスタブル耐火物が殆ど拡がらないからである。
【００２１】
そこで、本発明では、キャスタブル耐火物を、ＪＩＳコーンに充填し、ＪＩＳコーンを上方に抜き取ってテーブルに３Ｇの振動を３０秒間付与した場合の、キャスタブル耐火物の拡がり直径をもってそのキャスタブル耐火物の流れやすさの一評価指標とする。たとえキャスタブル耐火物が自己流動性を殆どもたなくても、振動の付与でキャスタブル耐火物にチクソトロピーによる変形が生じるため、キャスタブル耐火物が拡がる。このため、キャスタブル耐火物の流れやすさを適切に評価することができる。また、実際の流し込み施工もキャスタブル耐火物に振動を付与しつつ行なうことが多いため、本評価方法は実際の施工条件ともよく整合する。
【００２２】
図１（ａ）に、上記振動で拡がったキャスタブル耐火物の平面図を示す。本明細書において、拡がり直径Ｄとは、キャスタブル耐火物の拡がり領域Ｓの、直交する２方向についての直径Ｄ１及びＤ２の平均値を指す。支障なく流し込み施工できるためには、拡がり直径Ｄが１５０ｍｍ以上であることが必要である。以下、拡がり直径Ｄを振動フロー値Ｄと呼ぶことにする。
【００２３】
図１（ｂ）及び（ｃ）に、上記振動で拡がったキャスタブル耐火物の断面図を示す。図１（ｂ）は分離せず拡がった好ましい場合を示し、図１（ｃ）は分離が生じた好ましくない場合を示す。分離が生じた場合、たとえ振動フロー値Ｄが１５０ｍｍ以上であっても、粗粒が殆ど拡がらずに中央部分に残留するため、断面凸状をなす。このような場合は、流し込み施工に支障をきたし、組織の均一な施工体が得られがたい。
【００２４】
そこで、本発明では、キャスタブル耐火物の分離しにくさの程度を、拡がり領域Ｓの中央Ｃの厚み（以下、拡がり厚さという。）Ｔによって評価する。ここで、拡がり領域Ｓの中央Ｃとは、図１（ａ）に示すように、平面視において、拡がり領域Ｓの直交する２方向についての直径Ｄ１及びＤ２を表す線分の交点を指す概念とする。支障なく流し込み施工できるためには、拡がり厚さＴが３０ｍｍ以下であることが必要である。
【００２６】
本発明の一観点によれば、微粒の含有量が３５質量％以下で粗粒の含有量が５０質量％以上で中粒の含有量が１０質量％以上３０質量％以下の耐火性粉体、結合剤、及び分散剤を含む粉体組成物を準備する工程と、容器、この容器中心の鉛直軸まわりに回転する螺旋状の内側攪拌子、及びこの内側攪拌子と同軸に容器内面に沿って回転する外側攪拌子を備えたミキサーを用いて、粉体組成物を外かけ６質量％以下の施工水と共に混練することにより、振動フロー値Ｄが１５０ｍｍ以上、かつ拡がり厚さＴが３０ｍｍ以下である流動性を示すキャスタブル耐火物と成す工程とを有するキャスタブル耐火物の製造方法が提供される。
【発明の効果】
【００２７】
上記のように従来よりも粗く粒度構成した粉体組成物であっても、例えば図６のミキサーを使用すること等によって高い混練エネルギーが付与される条件で混練することで、振動フロー値Ｄが１５０ｍｍ以上、かつ拡がり厚さＴが３０ｍｍ以下であるような支障なく流し込み施工することができるキャスタブル耐火物が得られうることが判った。耐火性粉体を粗く粒度構成したことで耐熱的スポーリング性に優れ、また、施工水が６質量％以下であり、かつ分離が生じにくく均一な組織が得られるため、粗く粒度構成したことに伴う耐食性の低下を抑えることができる。
【図面の簡単な説明】
【００２８】
【図１】（ａ）は振動によって拡がったキャスタブル耐火物の平面図、（ｂ）及び（ｃ）は同キャスタブル耐火物の断面図である。
【図２】混練時間と振動フロー値Ｄとの関係を示すグラフである。
【図３】微粒の含有量と振動フロー値Ｄとの関係を示すグラフである。
【図４】微粒の含有量と拡がり厚さＴとの関係を示すグラフである。
【図５】耐火性粉体の粒度構成を示す三角ダイヤグラムである。
【図６】ＨＦミキサーを示す概略図である。
【発明を実施するための形態】
【００２９】
本明細書において、粒子の粒径がｄ以上とは、粒子がＪＩＳ‐Ｚ８８０１に規定する目開きｄの篩上に残る粒度であることを意味し、粒子の粒径がｄ未満とは、粒子が同篩を通過する粒度であることを意味する。粗粒とは粒径１ｍｍ以上１０ｍｍ未満の粒子をいい、中粒とは粒径７５μｍ以上１ｍｍ未満の粒子をいい、微粒とは粒径７５μｍ未満の粒子をいう。本明細書において、平均粒径とは、レーザ回折散乱式粒度分布計で測定された累積曲線の中央累積値（Ｄ５０）にあたる体積平均粒径をいう。
【００３０】
まず、本発明の基礎となった第１の実験について説明する。
【００３１】
表１に、混練対象とした粉体組成物の構成を示す。
【００３２】
【表１】
0005590662.tif 000002
【００３３】
表１の粉体組成物を、粉体組成物に対する外かけ４．７質量％の施工水と共にミキサーで混練し、キャスタブル耐火物と成す。混練の過程で、振動フロー値Ｄを測定する。ミキサーとして、図６の特殊ミキサー（以下、ＨＦミキサーという。）を用いた場合と、一般的な平型ミキサーであるターボミキサー（以下、ＴＢミキサーという。）を用いた場合とで、振動フロー値Ｄを個別に測定する。
【００３４】
ＨＦミキサーには容器半径０．５ｍのものを用い、内側攪拌子の周速を２．５ｍ／ｓ、外側攪拌子の周速を１．３ｍ／ｓとした。ＴＢミキサーには容器半径０．５ｍのものを用い、攪拌羽根の周速は２．５ｍ／ｓとした。
【００３５】
図２に、振動フロー値Ｄの測定結果のグラフを示す。横軸が混練時間を示し、縦軸が振動フロー値Ｄを示す。
【００３６】
折線ａが、ＴＢミキサーを用いた場合の振動フロー値Ｄの時間変化を示す。約３分で振動フロー値Ｄが定常値（約１４５ｍｍ）に達する。３分以上混練しても、混練効果が飽和状態にあるため、振動フロー値Ｄの向上は期待できず、混練時間の無駄になる。１０分以上混練した場合は、摩擦によるスリップ温度の上昇とともに結合剤（アルミナセメント）の硬化が始まるため、振動フロー値Ｄが次第に低下することは明らかである。従って、ＴＢミキサーを用いる場合は、振動フロー値Ｄは約１４５ｍｍが限界と考えられる。
【００３７】
折線ｂが、ＨＦミキサーを用いた場合の振動フロー値Ｄの時間変化を示す。ＴＢミキサーの場合よりも早い２分程度で上記定常値に安定するようにみえるが、２分以降さらに振動フロー値Ｄの向上がみられ、１５０ｍｍ以上、最終的には１６０ｍｍ以上の振動フロー値Ｄを達成した。この理由は定かでないが、ＴＢミキサーを用いた場合は、微粒が充分にほぐしきれていなかったものと思われる。ＨＦミキサーを用いた場合は、その高い混練能力によって微粒の凝集体を充分にほぐすことができたため、良好な振動フロー値Ｄが得られたのであろう。
【００３８】
即ち、粗粒を５０質量％以上に増やした場合、ＨＦミキサーによる高い混練効果が与えられる条件下では、粗粒によって微粒がすり潰されるようにほぐされる効果が特に顕著となり、微粒を殆ど凝集粒を残すことなく充分に分散させうるため、微粒を３５質量％以下に低減したにも関らず、高い振動フロー値Ｄを達成したものと考えられる。
【００３９】
従来、折線ａが示す定常値に達するまでの混練時間、即ち混練効果が飽和するまでの時間はミキサーによって異なるが、折線ａが示す定常値そのものは、どのようなミキサーを用いた場合でも概ね同じと考えられていた。しかし、本実験において、ＨＦミキサーの使用によって、振動フロー値Ｄのさらなる向上が図られることが判った。
【００４０】
ＨＦミキサーは、緻密な粒度構成をもつ材料の混練に適することで知られる。即ち、緻密で粘い材料を混練する場合に限り、混練能力の高いＨＦミキサーが必要と考えられていた。本実験によると、従来であれば簡易な平型ミキサーによる混練で充分速やかに混練効果が飽和すると考えられる表１の粗い粉体組成物であっても、あえて混練能力の高いＨＦミキサーを適用することが有効であることが判った。
【００４１】
次に、第２の実験について説明する。
【００４２】
キャスタブル耐火物の粒度構成と、得られるキャスタブル耐火物の振動フロー値Ｄ及び拡がり厚さＴ（図１参照）の関係を調べた。
【００４３】
キャスタブル耐火物を構成する粉体組成物には、表１の材料をベースとし、中粒の割合を１５質量％に固定し、微粒と粗粒の割合を、両者の合量が８５質量％になる条件で変えた。施工水の添加量は、粉体組成物に対する外かけ４．７質量％とした。
【００４４】
ミキサーとして、ＨＦミキサーを用いた場合と、ＴＢミキサーを用いた場合とで、振動フロー値Ｄ及び拡がり厚さＴを個別に測定した。ＨＦミキサーには容器半径０．５ｍのものを用い、内側攪拌子の周速を２．５ｍ／ｓ、外側攪拌子の周速を１．３ｍ／ｓとした。ＴＢミキサーには容器半径０．５ｍのものを用い、攪拌羽根の周速は２．５ｍ／ｓとした。いずれの場合も、混練時間は６分とした。
【００４５】
図３に、振動フロー値Ｄの測定結果のグラフを示す。
【００４６】
折線ｃが、ＴＢミキサーを用いた場合の振動フロー値Ｄを示す。折線cは、微粒が４０質量％（粗粒が４５質量％）のときを最大値とする上に凸の形状をなしている。微粒が４０質量％未満（粗粒が４５質量％超）の場合に振動フロー値Ｄが低下するのは、流動性に寄与するマトリックスが減少したためである。微粒が４０質量％超（粗粒が４５質量％未満）の場合に振動フロー値Ｄが低下するのは、施工水の添加量が微粉の増量にみあう量とならなかったためである。
【００４７】
曲線ｄが、ＨＦミキサーを用いた場合の振動フロー値Ｄを示す。折線cと同様に上に凸をなすが、折線cよりも上方にシフトしているとともに、最適範囲が拡大し、微粒が３５質量％以下（粗粒が５０質量％以上）の範囲でも、良好な振動フロー値Ｄが得られている。
【００４８】
図４に、拡がり厚さＴの測定結果のグラフを示す。
【００４９】
折線ｅが、ＴＢミキサーを用いた場合の拡がり厚さＴを示す。微粒が３５質量％以下（粗粒が５０質量％以上）の場合に、特に拡がり厚さＴが大きくなる。微粒が２５質量％未満（粗粒が６０質量％）の場合は、キャスタブル耐火物が完全に分離し、図１（ｃ）に示す状態となった。
【００５０】
曲線ｆが、ＨＦミキサーを用いた場合の拡がり厚さＴを示す。ＨＦミキサーを用いると、微粒が３５質量％以下（粗粒が５０質量％以上）の領域においても、拡がり厚さＴ≦３０ｍｍ、特に拡がり厚さＴ≦２５ｍｍを達成しうる。この結果から、キャスタブル耐火物を粗く粒度構成する場合であっても、ＨＦミキサーで混練することにより、分離抵抗性が損なわれにくいことが分かる。
【００５１】
次に、第３の実験について説明する。
【００５２】
図５は、耐火性粉体の粒度構成を示す三角ダイヤグラムである。プロットａ〜ｏの各々が示す粒度構成をもつ電融アルミナからなる耐火性粉体に、アルミナセメントを外かけ６質量％、トリポリリン酸ソーダを外かけ０．５質量％それぞれ加えたものを粉体組成物とする。なお、本実験では粗粒の最大粒径は８ｍｍ未満とした。この粉体組成物を外かけ４．７質量％の施工水と共にＨＦミキサーで混練し、キャスタブル耐火物と成す。
【００５３】
ＨＦミキサーには容器半径０．５ｍのものを用い、内側攪拌子の周速を２．５ｍ／ｓ、外側攪拌子の周速を１．３ｍ／ｓとした。混練時間は３分とした。得られたキャスタブル耐火物につき、振動フロー値Ｄ、拡がり厚さＴ、及び耐熱的スポーリング性を評価した。
【００５４】
振動フロー値Ｄは、１５０ｍｍ未満を×、１５０ｍｍ以上１５５ｍｍ未満を△、１５５ｍｍ以上１６０ｍｍ未満を○、１６０ｍｍ以上を◎として４段階評価した。
【００５５】
拡がり厚さＴは、３０ｍｍ超を×、３０ｍｍ以下で２５ｍｍ超を○、２５ｍｍ以下を◎として３段階評価した。
【００５６】
施工性は、棒状バイブレータによってキャスタブル耐火物に３Ｇの振動を与えつつ所定の型枠への流し込みを実際に行い、分離の程度及び充填のしやすさの観点から総合評価した。「良」は、支障なく流し込み施工ができたことを示す。「充填困難」は、充填性が悪く、型枠内に未充填部、即ち空隙が残りやすいことを示す。「分離発生」は、流し込みは可能だが表層に施工水及び微粒が浮上し、分離が生じたことを示す。
【００５７】
耐熱的スポーリング性は、キャスタブル耐火物の乾燥成形体に対し、所定の熱衝撃付与処理を繰り返し行い、乾燥成形体が崩壊に至るまでの熱衝撃付与処理のサイクル数によって、◎、○、△、×の４段階で相対評価した。
【００５８】
耐食性は、キャスタブル耐火物の乾燥成形体に対し、鋼片と取鍋スラグとを１：１の質量比で組み合わせたものを侵食剤として用いた１６００℃×３時間の回転侵食試験を行い、溶損寸法によって◎、○、△、×の４段階で相対評価した。
【００５９】
表２に、粒度構成別にキャスタブル耐火物の評価結果を示す。なお、表２に記載の各符号は、図５にプロットした符号と対応する。
【００６０】
【表２】
0005590662.tif 000003
【００６１】
例ｎ及びｏは、振動フロー値Ｄが高く、拡がり厚さＴが小さいことで流動性に優れ、また耐食性も許容できるが、粗粒が少なく、粒度構成が本発明規定を満たさない緻密な材料であるため、耐熱的スポーリング性に劣る。
【００６２】
例ｋは、中粒が少なすぎたためか、拡がり厚さＴが本発明規定を満たさない比較例となった。実際、施工性の評価において、粗粒と微粒とに分離が生じたことが確認された。
【００６３】
例ｌは、粒度構成が粗すぎたため、たとえＨＦミキサーを用いた混練によっても、振動フロー値Ｄ及び拡がり厚さＴの点で本発明規定を満たさない比較例となった。実際、施工性の評価において、型枠への充填が困難であることが確認された。
【００６４】
例ｍは、微粒が少なすぎたため、たとえＨＦミキサーを用いた混練によっても、振動フロー値Ｄの点で本発明規定を満たさない比較例となった。実際、施工性の評価において、型枠への充填が困難であることが確認された。
【００６５】
例ａ〜ｊは、粒度構成、振動フロー値Ｄ、及び拡がり厚さＴのいずれの点においても本発明規定を満たしており、耐熱的スポーリング性と耐食性とを兼ね備える。また、施工性の評価においても、支障なく流し込み施工ができることが確認された。この結果から、少なくとも、図５で、プロットａ〜ｇで囲まれた領域、即ち、微粒：２０〜３５質量％、中粒：１０〜３０質量％、粗粒：５０〜６５質量％の範囲は、好ましいと言える。
【００６６】
また、表２で例ｂ、ｃ、ｉ、ｈ、ｊは◎の評価が多いことから、図５でプロットｂ、ｃ、ｉ、ｈで囲まれた領域、即ち、微粒：２５〜３０質量％、中粒：１５〜２５質量％、粗粒：５０〜６０質量％の範囲が、より好ましいと言える。
【００６７】
本実施例によると、従来よりも粗く粒度構成したことで、良好な耐熱的スポーリング性が得られる。また、粗く粒度構成したにも関らず、拡がり厚Ｔさが小さい、即ち分離抵抗性が良好であり、組織の均質化が図られるため、粗く粒度構成したことによる耐食性及び強度の低下を抑えることができる。即ち、耐熱的スポーリング性と耐食性及び強度とを兼ね備えることができる。
【００６８】
また、本実施例によると、粒度構成を粗くしたことにより、加熱乾燥時に施工体の内部から施工水が蒸発しやすくなるため、施工体内部における水蒸気圧の急激な上昇が起こりにくく、爆裂の発生率を低減することができる。
【００６９】
なお、本実験では施工水の添加量を４．７質量％としたが、耐火性粉体に用いる原料の種類に応じて施工水の添加量を適宜調整することにより、表２と同様の結果が得られるであろう。例えば、ばん土頁岩やシャモット等の施工水を吸収しやすい原料を主体とする場合は、施工水の添加量を最大で６質量％まで増量することができる。
【００７０】
次に、第４の実験について説明する。
【００７１】
表３に、混練対象とした粉体組成物の構成を示す。本実験では、耐火性粉体は、施工水を吸収しやすい原料であるばん土頁岩より主に構成される。
【００７２】
【表３】
0005590662.tif 000004
【００７３】
表４に、表３の粉体組成物を混練する場合の施工水の添加量及び使用したミキサーの種別と、得られるキャスタブル耐火物の評価結果とを示す。ＨＦミキサーには容器半径０．５ｍのものを用い、内側攪拌子の周速を２．５ｍ／ｓ、外側攪拌子の周速を１．３ｍ／ｓとした。ＴＢミキサーには容器半径０．５ｍｍのものを用い、攪拌羽根の周速は２．５ｍ／ｓとした。いずれのミキサーを用いる場合も混練時間は３分とした。
【００７４】
振動フロー値Ｄは、１５５ｍｍ以上１６０ｍｍ未満を△、１６０ｍｍ以上１７０ｍｍ未満を○、１７０以上を◎として３段階で相対評価した。
【００７５】
拡がり厚さＴは、３０ｍｍ超を×、３０ｍｍ以下で２７ｍｍ超を△、２８ｍｍ以下で２５ｍｍ超を○、２５ｍｍ以下を◎として４段階で相対評価した。
【００７６】
【表４】
0005590662.tif 000005
【００７７】
表４の結果から、ＴＢミキサーを用いた場合の混練条件だと、施工水の添加量が６質量％の場合に、キャスタブル耐火物に分離が生じるが、ＨＦミキサーを用いた場合の混練条件だと、施工水の添加量が６質量％でもキャスタブル耐火物に分離が生じにくいことが分かる。但し、ＨＦミキサーを用いる場合であっても、施工水の添加量が６質量％を超えると、キャスタブル耐火物に分離が生じやすくなる。
【００７８】
ＨＦミキサーを用いる場合、施工水の添加量が６質量％超であっても、振動フロー値Ｄ及び拡がり厚さＴが本発明の規定を満たしうるが、できるだけ分離しにくくすると共に、できるだけ良好な耐食性を備える観点から、施工水は６質量％以下に抑えることが必要である。
【００７９】
なお、施工水の添加量の下限は特に規定しないが、本発明規定の振動フロー値Ｄ及び拡がり厚さＴを達成するためには、自ずと所定量の施工水が必要であることは当業者に自明であろう。施工水の添加量は、例えば３．５質量％以上であることが好ましい。
【００８０】
次に、第５の実験について説明する。
【００８１】
図６に戻って、ＨＦミキサーの構成の説明を補足する。ＨＦミキサー１０においては、第１のモータ８が、外側攪拌子３を構成する外側回転軸５を回転させ、第２のモータ９が、内側攪拌子２を構成する内側回転軸７を回転させる。内側回転軸７は、外側回転軸５と共通の中心軸を有するように外側回転軸５に挿通している。このため、内側攪拌子２と外側攪拌子３との回転数を独立に設定することができる。
【００８２】
表５に、ＨＦミキサーの容器半径並びに内側攪拌子及び外側攪拌子の周速の別に、得られるキャスタブル耐火物の振動フロー値Ｄ及び拡がり厚さＴの評価結果を示す。なお、ＨＦミキサーの容器半径とは、図６の容器１の中心軸から、容器内面までの距離のうち最大値、即ち容器１の上端の位置における半径をいう。
【００８３】
粉体組成物には、表２の例ｊを用い、表２の場合と同じ条件で振動フロー値Ｄ及び拡がり厚さＴを評価した。
【００８４】
【表５】
0005590662.tif 000006
【００８５】
表５の結果から、少なくとも、内側攪拌子の周速が２．４ｍ／ｓ以上、外側攪拌子の周速が１．３ｍ／ｓ以上の条件下において、本発明規定の振動フロー値Ｄ及び拡がり厚さＴを満たすキャスタブル耐火物が得られることが分かる。但し、内外側攪拌子の周速は早い程好ましい。
【００８６】
また、容器半径が大きい方が、内外攪拌子の周速が小さくても、良好な振動フロー値Ｄが得られやすいことが分かる。ミキサーの容器半径は、０．５ｍ以上が好ましく、０．７ｍｍ以上がより好ましい。
【００８７】
以上、本発明に係る実験結果について説明したが、本発明はこれに限られない。
【００８８】
耐火性粉体としては、上述したものに限らず、例えば、電融アルミナ、焼結アルミナ、ボーキサイト、ダイアスポア、ばん土頁岩、及び仮焼アルミナ等のアルミナ質原料、珪石、珪砂、無定形シリカ（例えば、マイクロシリカ、シリカフラワー、ヒュームドシリカ、ホワイトカーボン）等のシリカ質原料、蝋石、シャモット、粘土、焦宝石、アンダリュサイト、シリマナイト、カイヤナイト、ムライト等のアルミナシリカ質原料、石炭、コークス、ピッチ、人造黒鉛、天然黒鉛（例えば、鱗状黒鉛、土状黒鉛）、カーボンブラック等の炭素質原料、電融スピネル、焼結スピネル等のスピネル質原料、マグネシアクリンカー等のマグネシア質原料、ドロマイトクリンカー等のドロマイト質原料、電融ジルコニア等のジルコニア質原料、ジルコンサンド等のジルコン質原料、窒化珪素質原料、窒化アルミニウム質原料、炭化珪素質原料、炭化硼素質原料、硼化チタン質原料、及び硼化ジルコニウム質原料等から選択される一種以上を用いることができる。
【００８９】
耐火性粉体の粒径は、得られる内張りの組織が粗雑になりすぎないようにするために、８ｍｍ未満であることが好ましい。最大でも一般には１０ｍｍ未満である。この範囲で、粒径７５μｍ未満の微粒の含有量が３５質量％以下で、粒径１ｍｍ以上１０ｍｍ未満の粗粒の含有量が５０質量％以上で、粒径７５μｍ以上１ｍｍ未満の中粒の含有量が１０質量％以上３０質量％以下であるように粒度調整する。
【００９０】
結合剤としては、アルミナセメントに限らず、水硬性遷移アルミナ等の水硬性物質、ケイ酸塩、及びリン酸塩等から選択される１種以上を用いることができる。結合剤の添加量は、耐火性粉体１００質量％に対する外掛けで、例えば、０．５〜２５質量％が好ましい。０．５質量％未満だと施工体に充分な強度を付与しがたく、２５質量％超だと、低融点物質の形成による耐食性の低下を招く。
【００９１】
分散剤としては、例えば、トリポリリン酸ソーダ、ヘキサメタリン酸ソーダ、ウルトラポリリン酸ソーダ、酸性ヘキサメタリン酸ソーダ等のアルカリ金属リン酸塩、ポリカルボン酸ソーダ等のポリカルボン酸塩、アルキルスルホン酸塩、芳香族スルホン酸塩、ポリアクリル酸ソーダ、及びスルホン酸ソーダ等から選択される一種以上を用いることができる。分散剤の添加量は、耐火性粉体１００質量％に対する外掛けで、例えば、０．０１〜１質量％が好ましい。
【００９２】
粉体組成物は、以上の耐火性粉体、結合剤、及び分散剤の他、耐火粗大粒、繊維類、硬化時間調整剤、増粘剤等の添加剤を含んでもよい。粉体組成物と施工水とからキャスタブル耐火物が構成される。
【００９３】
耐火粗大粒とは、粒径１０ｍｍ以上の粒子をいい、熱衝撃等によって本耐火物の組織に亀裂が生じた場合に、その亀裂の伸展を抑制する効果をもつ。粒径１０ｍｍ未満の粒子は亀裂の伸展を抑制する効果に乏しい。耐火粗大粒の素材としては、耐火性粉体に用いうるものを用いることができる。耐火粗大粒の粒径が大き過ぎると、狭い箇所に施工できなくなるため、耐火粗大粒の粒径は５０ｍｍ未満が好ましい。耐火粗大粒を用いる場合、その添加量は、耐火性粉体１００質量％に対する外かけで２０質量％以下が好ましい。この程度の添加量だと、キャスタブル耐火物の流動特性に殆ど影響を与えない。即ち、耐火粗大粒を用いる場合であっても、耐火性粉体が基質のように振る舞うことでキャスタブル耐火物の流動特性を決定する。
【００９４】
繊維類としては、例えば、ビニロン繊維、ポリエチレン繊維、ポリプロピレン繊維、ＳＭＬ繊維等の有機繊維、セラミック繊維や金属繊維等の無機繊維が挙げられる。
【００９５】
硬化時間調整剤には、硬化促進剤と硬化遅延剤とがある。硬化促進剤としては、例えば、消石灰、塩化カルシウム、アルミン酸ソーダ、及び炭酸リチウム等から選択される一種以上を用いることができる。硬化遅延剤としては、例えば、ホウ酸、クエン酸、炭酸ソーダ、及び砂糖等から選択される一種以上を用いることができる。
【００９６】
増粘剤としては、分離抑制効果を発揮するもの、例えば、メチルセルロース、カルボキシメチルセルロース、ポリビニルアルコール、ポリビニルピロリドン、ヒドロキシエチルセルロース、ヒドロキシプロピルセルロース、ポリエチレンオキサイド、ポリアクリルアミド、ポリアクリル酸、リグニンスルホン酸、無水マレイン酸−イソブチレンコポリマー、アルギン酸、山芋澱粉やタロ芋澱粉等の澱粉、デキストリン、サンザンガム、カラヤガム、ローカストビーンガム、ウェラガム、及びアラビヤゴム等の水溶性高分子から選択される一種以上の粉末を用いることができる。増粘剤を用いる場合、その分離抑制効果を顕著に得るために、耐火性粉体１００質量％に対する外かけで０．０３質量％以上添加することが好ましい。
【００９７】
なお、本発明では、キャスタブル耐火物が、微粒が３５質量％以下で粗粒が５０質量％以上の耐火性粉体、結合剤、及び分散剤を含む粉体組成物と、この粉体組成物に対する外かけ６質量％以下の施工水とから成る旨を規定するが、この規定を満たしても、振動フロー値Ｄ１５０ｍｍ以上かつ拡がり厚さＴ３０ｍｍ以下を達成できない場合がありうる。その場合に、振動フロー値Ｄ及び拡がり厚さＴの規定を満たすために、以下の対策を採るとよいことは、本明細書の記載及び技術常識に照らして、当業者に理解できるであろう。
【００９８】
（１）より高い混練エネルギーが付与されるように混練条件を見直すこと。混練には必ずしもＨＦミキサーを用いなくてよいが、使用するミキサーの羽根の回転数を高めたり、混練時間をより長く確保したり、容器半径の大きなミキサーに変更することで、被混練物に付与される混練エネルギーを高めることができる。高い混練エネルギーを付与することで、粗粒によって微粒がすり潰されるようにほぐされる効果が特に顕著となり、微粒を殆ど凝集粒を残すことなく充分に分散させうるため、振動フロー値Ｄの向上及び拡がり厚さＴの低下に寄与する。ＨＦミキサーを用いる場合は、第５の実験結果から分かるように、内側攪拌子又は外側攪拌子の周速を高めたり、容器半径の大きなＨＦミキサーに変更することが有効である。
【００９９】
（２）耐火性粉体中の微粉の含有量を３５質量％以下の範囲内で増やすこと。表２の例ｍと例ａ〜ｊとの比較や、図３の結果からも分かるように、微粒を増やすことは振動フロー値Ｄの向上に寄与する。
【０１００】
（３）耐火性粉体中の中粒の含有量を増やすこと。表２の例ｍと、例ａ〜ｊとの比較からも分かるように、微粒の増加は、振動フロー値Ｄの向上に寄与する。表２の例ｋと、例ａ〜ｊとの比較からも分かるように、中粒の増加は特に拡がり厚さＴの低減に寄与する。
【０１０１】
（４）施工水の添加量を６質量％以下の範囲内で調整すること。第４の実験からも分かるように、施工水の増加は振動フロー値Ｄの向上に寄与する。また、施工水が過剰である場合、施工水の低減は、拡がり厚さＴの低減に寄与する。
【０１０２】
（５）分散剤の添加量を増やすこと。これにより、微粒を構成する粒子間の静電反発力や立体障害効果が高まり、特に振動フロー値Ｄの向上に寄与する。
【０１０３】
（６）増粘剤や繊維類を使用すること。これにより、粉体組成物の分離を防止する効果が向上し、特に拡がり厚さＴの低減に寄与する。
【０１０４】
以上の他、種々の組み合わせ及び改良が可能なことは当業者に自明であろう。
【産業上の利用可能性】
【０１０５】
本発明のキャスタブル耐火物は、特に製鉄プロセスで使用される各種窯炉に使用することができ、キャスタブル耐火物でライニングされる取鍋やタンディッシュ等の溶融金属容器、各種樋やパイプ等に好適で、特に耐熱的スポーリング性が要求される取鍋の湯当たり部、ウエア、若しくは羽口、脱ガス設備の浸漬管若しくは下部槽、又は各種ランス等に好適である。この他、本発明のキャスタブル耐火物は、ガラス、セメント、非鉄で使用される各種窯炉にも広く使用されうる。
【符号の説明】
【０１０６】
Ｓ…拡がり領域、Ｃ…拡がり領域の中央、Ｄ１,Ｄ２…拡がり領域の直径、Ｔ…キャスタブル耐火物の厚さ、１…容器、２…内側攪拌子、３…外側攪拌子、４…材料排出ゲート、５…外側回転軸、６…アーム、７…内側回転軸、８…第１のモータ、９…第２のモータ、１０…ＨＦミキサー。
【図１】
0005590662.tif 000007
【図２】
0005590662.tif 000008
【図３】
0005590662.tif 000009
【図４】
0005590662.tif 000010
【図５】
0005590662.tif 000011
【図６】
0005590662.tif 000012